СПОСОБ ПОЛУЧЕНИЯ ЭТИЛЕНГЛИКОЛЯ КАТАЛИТИЧЕСКОЙ РЕАКЦИЕЙ ОКСАЛАТА В ПСЕВДООЖИЖЕННОМ СЛОЕ

-1
-1
1. Способ получения этиленгликоля, отличающийся тем, что он включает применение реактора с псевдоожиженным слоем, использование оксалата в качестве сырья и приведение сырья в контакт с катализатором псевдоожиженного слоя в следующих условиях: температура реакции составляет от около 170°С до около 270°С, объемная скорость оксалата составляет от около 0,2 ч до около 7 ч, молярное соотношение водород/сложный эфир составляет примерно 20-200:1, давление реакции составляет от около 1,5 МПа до около 10 МПа и разница температур реакции ΔТ составляет от около 1°С до около 15°С, с получением потока, содержащего этиленгликоль,где указанный катализатор псевдоожиженного слоя содержит медь и ее оксид.
-1
-1
2. Способ получения этиленгликоля по п.1, отличающийся тем, что температура реакции в псевдоожиженном слое изменяется в интервале от около 180°С до около 260°С, объемная скорость оксалатов изменяется в интервале от около 0,3 ч до около 3 ч, молярное соотношение водород/сложный эфир изменяется в интервале от около 50-150:1 и давление реакции изменяется в интервале от около 2,0 МПа до около 6,0 МПа.
3. Способ получения этиленгликоля по любому одному из пп.1 или 2, отличающийся тем, что указанный катализатор псевдоожиженного слоя содержит: а) от около 5 до около 80 массовых частей меди и ее оксида, b) от около 10 до около 90 массовых частей по меньшей мере одного носителя, выбранного из оксида кремния, молекулярного сита или оксида алюминия, с) от около 0,01 до около 30 массовых частей элементов металлов висмута и вольфрама или их оксидов, или элементов металлов церия и ниобия или их оксидов.
2
2
4. Способ получения этиленгликоля по любому одному из пп.1 или 2, отличающийся тем, что средняя удельная площадь поверхности катализатора псевдоожиженного слоя изменяется в интервале от около 50 м/г до около 800 м/г.
5. Способ получения этиленгликоля по любому одному из пп.1 или 2, отличающийся тем, что средний диаметр частиц катализатора псевдоожиженного слоя изменяется в интервале от около 20 микрон до около 300 микрон, и индекс износостойкости изменяется в интервале от около 0,1 до около 1,5.
-1
-1
6. Способ получения этиленгликоля по любому одному из пп.1 или 2, отличающийся тем, что объемная скорость оксалата изменяется в интервале от около 0,2 ч до около 7 ч, разница температур реакции ΔТ изменяется в интервале от около 1°С до около 10°С.
7. Способ получения этиленгликоля по любому одному из пп.1 или 2, отличающийся тем, что указанный катализатор псевдоожиженного слоя содержит: а) от около 10 до около 60 массовых частей меди и ее оксида, b) от около 15 до около 90 массовых частей по меньшей мере одного носителя, выбранного из оксида кремния или оксида алюминия, с) от около 0,05 до около 20 массовых частей элементов металлов висмута и вольфрама или их оксидов, или элементов металлов церия и ниобия или их оксидов.
2
2
8. Способ получения этиленгликоля по любому одному из пп.1 или 2, отличающийся тем, что средняя удельная площадь поверхности катализатора псевдоожиженного слоя изменяется в интервале от около 50 м/г до около 600 м/г, а средний диаметр частиц катализатора псевдоожиженного слоя изменяется в интервале от около 50 микрон до около 200 микрон.
9. Способ получения этиленгликоля по любому одному из пп.1 или 2, отличающийся тем, что данный катализатор содержит от около 0,01 до около 20 массовых частей элементов металлов висмута и его оксида и от около 0,01 до около 20 массовых частей элементов металлов вольфрама и его оксида.
10. Способ получения этиленгликоля по любому одному из пп.1 или 2, отличающийся тем, что данный катализатор содержит от около 0,01 до около 20 массовых частей элементов металлов церия и его оксида и от около 0,01 до около 20 массовых частей элементов металлов ниобия и его оксида.
11. Способ получения этиленгликоля по любому одному из пп.1 или 2, отличающийся тем, что оксалат выбирают из диметилоксалата, диэтилоксалата или их смесей.